(57)【要約】【課題】微細な孔が多数存在し限外濾過、逆浸透などの精密濾過に適応することが半透膜支持体用の薄葉紙、あるいは、ソフトな風合いを有すると共に、均一な地合いを有することにより、インク通過性が一定であり、良好な解像度を長時間得ることができる感熱孔版印刷原紙用の薄葉紙を提供すること。【解決手段】ポリトリメチレンテレフタレートからなり、繊度が０．０５〜６．６ｄｔｅｘ、繊維長が３〜１０ｍｍである主体繊維と、ポリエステルからなるバインダー繊維とから構成され、下記（１）〜（３）の要件を同時に満足する薄葉紙。  （１）上記主体繊維とバインダー繊維との重量比が８０／２０〜２０／８０の範囲内である。  （２）ポリトリメチレンテレフタレート単独からなる繊維が、薄葉紙全体の重量に対して５０〜１００重量％含まれる。  （３）目付けが５〜１００ｇ／ｍ２の範囲内である。【選択図】なし【特許請求の範囲】
【請求項１】
ポリトリメチレンテレフタレートからなり、繊度が０．０５〜６．６ｄｔｅｘ、繊維長が３〜１０ｍｍである主体繊維と、ポリエステルを主成分とするバインダー繊維とから構成され、下記（１）〜（３）の要件を同時に満足することを特徴とする薄葉紙。
（１）上記主体繊維とバインダー繊維との重量比が８０／２０〜２０／８０の範囲内である。
（２）ポリトリメチレンタレフタレート単独からなる繊維が、薄葉紙全体の重量に対して５０〜１００重量％含まれる。
（３）目付けが５〜１００ｇ／ｍ２の範囲内である。
【請求項２】
さらに、（４）密度が０．１５〜０．３５ｇ／ｍ２である請求項１記載の薄葉紙。
【請求項３】
バインダー繊維が、紡糸速度８００〜１，２００ｍ／分で紡糸されたポリエステル未延伸繊維である、請求項１または２に記載の薄葉紙。
【請求項４】
バインダー繊維を形成するポリエステルがポリトリメチレンテレフタレートである、請求項１〜３いずれかに記載の薄葉紙。
【請求項５】
バインダー繊維が芯鞘型複合繊維であり、芯部がポリトリメチレンテレフタレートで形成される、請求項１〜３いずれかに記載の薄葉紙。
【請求項６】
カレンダー加工されたものである、請求項１〜５のいずれかに記載の薄葉紙。
【請求項７】
通気度が１〜１０ｃｃ／ｃｍ２／ｓｅｃの範囲内である、請求項１〜６のいずれかに記載の薄葉紙。
【請求項８】
不織布タフネス（裂断長×伸度）が５〜１００である、請求項１〜７のいずれかに記載の薄葉紙。
【請求項９】
半透膜支持体用である請求項１〜８いずれかに記載の薄葉紙。
【請求項１０】
感熱孔版印刷原紙用である請求項１〜８いずれかに記載の薄葉紙。
【発明の詳細な説明】
【技術分野】
【０００１】
本発明は、半透膜支持体や感熱孔版印刷原紙用の薄葉紙に関し、さらに詳しくは、微細な孔が多数存在し限外濾過、逆浸透などの精密濾過に適応することが半透膜支持体用の薄葉紙、あるいは、感熱孔版印刷原紙に用いる多孔性支持体用で、良好な印刷をもたらす薄葉紙に関する。
【背景技術】
【０００２】
従来、半透膜支持体としては、初期の引っ張り強度（裂断長）と通気度を規定したもの（特許文献１：特開平１０−２２５６３０号公報）、不織布のタテヨコ比を規定したもの（特許文献２：特開２００２−０９５９３７号公報）などが提案されている。しかしながら、強度（裂断長）と通気度だけでは生産性の問題や濾過時の耐久性、性能などを達成することができなかった。
【０００３】
また、従来、感熱孔版印刷原紙用薄葉紙としては、マニラ麻などの天然繊維を主たる成分からなるもの（特許文献３：特開２００１−３１５４５６号公報）、太さ長さがランダムであるアクリル系繊維から構成されるもの（特許文献４：特開平１１−３０１１３４号）、天然繊維とポリエステル繊維を混抄した後樹脂加工を施したもの（特許文献５：特開平９−３９４２９号公報）、ポリエチレンテレフタレート主体繊維とポリエチレンナフタレート未延伸繊維から構成されるもの（特許文献６：特開２０００−１１８１６２号公報）などが提案されている。天然繊維を用いると、繊度にマチマチであるため、薄葉紙の空隙に斑が生じ易く印刷時にも安定性に欠けることがあり、太さ長さがランダムである場合も同様である。樹脂加工を施すものについては、微小な空隙が失われインク通過性に斑を生じ易くなり均一な印刷画像とは言い難い。また、バインダーとしてポリエチレンナフタレート繊維を用いる場合、薄葉紙製造時に熱処理条件を強化しなければ、従来並みの強度を持った製品は得られ難いため好ましくない。
【０００４】
【特許文献１】特開平１０−２２５６３０号公報
【特許文献２】特開２００２−０９５９３７号公報
【特許文献３】特開２００１−３１５４５６号公報
【特許文献４】特開平１１−３０１１３４号
【特許文献５】特開平９−３９４２９号公報
【特許文献６】特開２０００−１１８１６２号公報
【発明の開示】
【発明が解決しようとする課題】
【０００５】
本発明は、微細な孔が多数存在し限外濾過、逆浸透などの精密濾過に適応することが可能な半透膜支持体用の薄葉紙、あるいは、ソフトな風合いを有すると共に、均一な地合いを有することにより、インク通過性が一定であり、良好な解像度を長時間得ることができる感熱孔版印刷原紙用の薄葉紙を提供することにある。
【課題を解決するための手段】
【０００６】
本発明は、ポリトリメチレンテレフタレートからなり、繊度が０．０５〜６．６ｄｔｅｘ、繊維長が３〜１０ｍｍである主体繊維と、ポリエステルを主成分とするバインダー繊維とから構成され、下記（１）〜（３）の要件を同時に満足することを特徴とする薄葉紙に関する。
（１）上記主体繊維とバインダー繊維との重量比が８０／２０〜２０／８０の範囲内である。
（２）ポリトリメチレンテレフタレート単独からなる繊維が、薄葉紙全体の重量に対して５０〜１００重量％含まれる。
（３）目付けが５〜１００ｇ／ｍ２の範囲内である。
本発明の薄葉紙は、さらに、（４）密度が０．１５〜０．３５ｇ／ｍ２であることが好ましい。
また、上記バインダー繊維は、紡糸速度８００〜１，２００ｍ／分で紡糸されたポリエステル未延伸繊維であることが好ましい。
さらに、上記バインダー繊維を形成するポリエステルとしては、ポリトリメチレンテレフタレートが挙げられる。
さらに、バインダー繊維としては、芯鞘型複合繊維であり、芯部がポリトリメチレンテレフタレートで形成されるものが挙げられる。
本発明の薄葉紙は、カレンダー加工されたものが好ましい。
さらに、本発明の薄葉紙は、通気度が１〜１０ｃｃ／ｃｍ２／ｓｅｃの範囲内であることが好ましい。
さらに、本発明の薄葉紙は、不織布タフネス（裂断長×伸度）が５〜１００であることが好ましい。
本発明の薄葉紙は、半透膜支持体用、あるいは感熱孔版印刷原紙用に有用である。
【発明の効果】
【０００７】
本発明によれば、微細な孔が多数存在し限外濾過、逆浸透などの精密濾過に適応することが可能な半透膜支持体用の薄葉紙、あるいは、ソフトな風合いを有すると共に、均一な地合いを有することにより、インク通過性が一定であり、良好な解像度を長時間得ることができる感熱孔版印刷原紙用の薄葉紙を提供することができる。
【発明を実施するための最良の形態】
【０００８】
以下、本発明について詳しく説明する。
本発明で用いられる主体繊維は、ポリトリメチレンテレフタレート短繊維である。
ここで、本発明で使用するポリトリメチレンテレフタレート短繊維とは、トリメチレンテレフタレート単位を主たる繰り返し単位とするポリエステル繊維からなる短繊維をいい、トリメチレンテレフタレート単位が約５０モル％以上、好ましくは７０モル％以上、さらに好ましくは８０モル％以上、特に好ましくは９０モル％以上のものをいう。従って、第３成分としての他の酸成分および／またはグリコール成分の合計量が約５０モル％以下、好ましくは３０モル％以下、さらに好ましくは２０モル％以下、特に好ましくは１０モル％以下の範囲で含有されたポリトリメチレンテレフタレートを含有する。
【０００９】
ポリトリメチレンテレフタレートは、テレフタール酸またはその機能的誘導体とトリメチレングリコールまたはその機能的誘導体とを、触媒の存在下で適当な反応条件下に縮合させることにより製造される。この製造過程において、適当な一種または二種以上の第３成分を添加して共重合ポリエステルとしても良いし、またポリエチレンテレフタレートなどのポリトリメチレンテレフタレート以外のポリエステル、ナイロンなどとポリトリメチレンテレフタレートを別個に製造した後、ブレンドしたり、複合紡糸（鞘芯、サイドバイサイドなど）しても良い。
【００１０】
添加する第３成分としては、脂肪族ジカルボン酸（シュウ酸、アジピン酸）、脂環族ジカルボン酸（シクロヘキサンジカルボン酸など）、芳香族ジカルボン酸（イソフタル酸、ソジウムスルホイソフタル酸）、脂肪族グリコール（エチレングリコール、１，２−プロピレングリコール、テトラメチレングリコールなど）、脂環族グリコール（シクロヘキサングリコールなど）、芳香族ジオキシ化合物（ハイドロキノンビスフェノールＡなど）、芳香族を含む脂肪族グリコ−ル（１，４−ビス（β−ヒドロキシエトキシ）ベンゼンなど）、脂肪族オキシカルボン酸（ｐ−オキシ安息香酸など）などが挙げられる。また、１個または３個以上のエステル形成性官能基を有する化合物（安息香酸などまたはグリセリンなど）も重合体が実質的に線状である範囲で使用できる。
【００１１】
さらに、ポリトリメチレンテレフタレートには、二酸化チタンなどの艶消し剤、リン酸などの安定剤、ヒドロキシベンゾフェノン誘導体などの紫外線吸収剤、タルクなどの結晶化核剤、アエロジルなどの易滑剤、ヒンダードフェノール誘導体の抗酸化剤、難燃剤、制電剤、顔料、蛍光増白剤、赤外線吸収剤、消泡剤などを含有させても良い。
【００１２】
上記ポリトリメチレンテレフタレート短繊維の繊度は、０．０５〜６．６ｄｔｅｘ、好ましくは０．１〜３．３ｄｔｅｘである。０．０５ｄｔｅｘ未満では初期分散には優れるものの、長時間攪拌を続けると繊維どうしに絡みを生じ地合い悪化の原因となるため好ましくない。一方、６．６ｄｔｅｘを超えると、不織布である薄葉紙に占める繊維の本数は極めて少なくなり、濾過性能がダウンしたり、インクが通過し過ぎるため好ましくない。
また、上記ポリトリメチレンテレフタレート短繊維の繊維長は、２〜１０ｍｍ、好ましくは３〜５ｍｍである。２ｍｍ未満では、不織布である薄葉紙としての強度が得られにくいため好ましくない。一方、１０ｍｍを超えると、抄紙法による繊維分散が極めて悪くなり、地合い悪化の原因（濾過性能ダウン、印刷解像度ダウン）となるため好ましくない。
【００１３】
上記ポリトリメチレンテレフタレート短繊維の捲縮については、ストレート繊維、捲縮を付与した繊維のどちらでも良い。通常、ストレート繊維は抄紙法の工程安定性、捲縮繊維は嵩性向上のために、各々用いられている。
【００１４】
一方、本発明の薄葉紙に用いられるバインダー繊維としては、ポリエステルからなる未延伸繊維あるいは、ポリエステルを主体とする芯鞘型複合繊維が挙げられる。
【００１５】
ポリエステルからなる未延伸繊維としては、ポリエチレンテレフタレートやポリトリメチレンテレフタレート、ポリブチレンテレフタレートなどのポリエステルを紡糸速度が８００〜１，２００ｍ／分で紡糸された未延伸繊維が挙げられる。好ましくは、ポリトリメチレンテレフタレートからなる未延伸繊維である。ポリトリメチレンテレフタレートからなる未延伸繊維は、通常、ｏ−クロロフェノール、３５℃で測定された固有粘度が０．８０〜１．００ｄＬ／ｇのポリマーを２４０〜２８０℃の紡糸口金から吐出し、８００〜１，２００ｍ／分、好ましくは９００〜１,１００ｍ／分で巻き取ることにより得られる。この未延伸繊維は、通常、複屈折率が０．０１〜０．０５で、融点は２２０〜２３０℃であり、バインダー繊維として有用である。
【００１６】
また、バインダー繊維として用いられる芯鞘型複合繊維としては、鞘成分に熱融着成分と芯成分に該ポリトリメチレンテレフタレートやポリエチレンテレフタレートなどを配しており前者が繊維表面に露出している必要がある。重量割合としては、前者と後者が３０／７０〜７０／３０の範囲が適当である。この芯鞘型においては、繊維形成性熱可塑性ポリマーが芯部となるが、該芯部は同心円状あるいは偏心状であってもよい。なお、該複合短繊維の断面形状としては、中空、中実、異型いずれでもよい。
【００１７】
ここで、熱融着成分として配されるポリマーとしては、ポリウレタン系エラストマー、ポリエステル系エラストマー、非弾性ポリエステル系ポリマーおよびその共重合物（共重合系ポリエステルポリマー）、ポリオレフィン系ポリマーおよびその共重合物、ポリビニルアルコール系ポリマーなどを挙げることができる。好ましくは、共重合ポリエステル系ポリマー、およびポリオレフィン系ポリマーである。
【００１８】
上記ポリウレタン系エラストマーとしては、分子量が５００〜６，０００程度の低融点ポリオール、例えばジヒドロキシポリエーテル、ジヒドロキシポリエステル、ジヒドロキシポリカーボネート、ジヒドロキシポリエステルアミドなどと、分子量５００以下の有機ジイソシアネート、例えばｐ，ｐ’−ジフェニールメタンジイソシアネート、トリレンジイソシアネート、イソホロンジイソシアネート水素化ジフェニールメタンイソシアネート、キシリレンイソシアネート、２，６−ジイソシアネートメチルカプロエート、ヘキサメチレンジイソシアネートなどと、分子量５００以下の鎖伸長剤、例えばグリコールアミノアルコールあるいはトリオールとの反応により得られるポリマーである。
これらのポリマーのうちで、特に好ましいのはポリオールとしてはポリテトラメチレングリコール、またはポリ−ε−カプロラクタムあるいはポリブチレンアジペートを用いたポリウレタンである。この場合の有機ジイソシアネートとしてはｐ，ｐ’−ビスヒドロキシエトキシベンゼンおよび１，４−ブタンジオールを挙げることができる。
【００１９】
また、ポリエステル系エラストマーとしては、熱可塑性ポリエステルをハードセグメントとし、ポリ（アルキレンオキシド）グリコールをソフトセグメントとして共重合してなるポリエーテルエステル共重合体、より具体的にはテレフタル酸、イソフタル酸、フタル酸、ナフタレン−２，６−ジカルボン酸、ナフタレン−２，７−ジカルボン酸、ジフェニル−４，４’−ジカルボン酸、１，４−シクロヘキサンジカルボン酸などの脂環式ジカルボン酸、コハク酸、シュウ酸、アジピン酸、セバシン酸、ドデカンジ酸、ダイマー酸などの脂肪族ジカルボン酸またはこれらのエステル形成性誘導体などから選ばれたジカルボン酸の少なくとも１種と、１，４−ブタンジオール、エチレングリコールトリメチレングリコール、テトラメチレングリコール、ペンタメチレングリコール、ヘキサメチレングリコールネオペンチルグリコール、デカメチレングリコールなどの脂肪族ジオールあるいは１，１−シクロヘキサンジメタノール、１，４−シクロヘキサンジメタノール、トリシクロデカンメタノールなどの脂環式ジオール、またはこれらのエステル形成性誘導体などから選ばれたジオール成分の少なくとも１種、および平均分子量が約４００〜５，０００程度のポリエチレングリコール、ポリ（１，２−および１，３−ポリプロピレンオキシド）グリコール、ポリ（テトラメチレンオキシド）グリコール、エチレンオキシドとプロピレンオキシドとの共重合体、エチレンオキシドとテトラヒドロフランとの共重合体などのポリ（アルキレンオキサイド）グリコールのうち少なくとも１種から構成される三元共重合体を挙げることができる。
【００２０】
特に、接着性や温度特性、強度の面からすればポリブチレン系テレフタレートをハード成分とし、ポリオキシブチレングリコールをソフトセグメントとするブロック共重合ポリエーテルエステルが好ましい。
この場合、ハードセグメントを構成するポリエステル部分は、主たる酸成分がテレフタル酸、主たるジオール成分がブチレングリコール成分であるポリブチレンテレフタレートである。むろん、この酸成分の一部（通常、３０モル％以下）は他のジカルボン酸成分やオキシカルボン酸成分で置換されていても良く、同様にグリコール成分の一部（通常、３０モル％以下）はブチレングリコール成分以外のジオキシ成分で置換されていても良い。また、ソフトセグメントを構成するポリエーテル部分はブチレングリコール以外のジオキシ成分で置換されたポリエーテルであってよい。
【００２１】
共重合ポリエステル系ポリマーとしては、アジピン酸、セバシン酸などの脂肪族ジカルボン酸、フタル酸、イソフタル酸、ナフタレンジカルボン酸などの芳香族ジカルボン酸類および／またはヘキサヒドロテレフタル酸、ヘキサヒドロイソフタル酸などの脂環式ジカルボン酸類と、ジエチレングリコール、ポリエチレングリコール、プロピレングリコール、パラキシレングリコールなどの脂肪族や脂環式ジオール類とを所定数含有し、所望に応じてパラヒドロキシ安息香酸などのオキシ酸類を添加した共重合エステルなどを挙げることができ、例えばテレフタル酸とエチレングリコールとにイソフタル酸および１，６−ヘキサンジオールを添加共重合させたポリエステルが好ましい。
【００２２】
また、ポリオレフィンポリマーとしては、例えば低密度ポリエチレン、高密度ポリエチレン、ポリプロピレンなどを挙げることができる。
【００２３】
なお、上記熱融着成分と繊維形成性熱可塑性ポリマーには、各種安定剤、紫外線吸収剤、増粘分枝剤、艶消し剤、着色剤、その他各種改良剤などが必要に応じて配合されていてもよい。
【００２４】
本発明において、以上のバインダー繊維の単糸繊度や繊維長は、上記したポリトリメチレンテレフタレートからなる主体繊維と同様である。
【００２５】
上記薄葉紙を構成する主体繊維とバインダー繊維の重量比率は、８０／２０〜２０／８０、好ましくは６５／３５〜３５／６５である。主体繊維が８０重量％を超える（バインダー繊維が２０重量％未満）と、不織布の形態を構成する接着点が少なくなり過ぎ、強度不足となるため好ましくない。一方、主体繊維が２０重量％未満（バインダーが８０重量％以上）では、接着点が多くなり過ぎるため、不織布（薄葉紙）そのものが硬くなるため、好ましくない。
【００２６】
また、上記ポリトリメチレンテレフタレート短繊維の比率は、薄葉紙全体に対して、重量比率で５０〜１００％、好ましくは７０〜１００％である。５０重量％未満では、ポリトリメチレンテレフタレート短繊維の有する特徴を発揮することが不十分となり、本発明である不織布タフネスが所定の範囲にある不織布を得ることができず、また、本発明の特徴となる柔軟性に優れた薄葉紙が得られないため好ましくない。
【００２７】
なお、不織布である薄葉紙を構成する繊維としては、ポリトリメチレンテレフタレート以外に各種合成繊維（ポリエチレンテレフタレート、ナイロン、オレフィン系、アラミド系）、および天然繊維（木材パルプ、ケナフ、マニラ麻など）を、５０重量％以下、好ましくは３０重量％以下程度、少量添加しても問題ない。その中では、特にポリエチレンテレフタレートが寸法安定性などの観点から好ましい。
【００２８】
さらに、本発明の薄葉紙の目付は、５〜１００ｇ／ｍ２、好ましくは１０〜６０ｇ／ｍ２である。５ｇ／ｍ２未満では、繊維の構成本数の割合が少なすぎるため、濾過性能のバラツキが生じるたり、インク保持が不充分となり均一な解像度が得られないため好ましくない。一方、１００ｇ／ｍ２を超えると、濾過効率は高いものの、寿命が短くなったり、コスト高となり、またインク通過阻害となるため好ましくない。
【００２９】
なお、本発明の薄葉紙の密度は、０．１５〜０．３５ｇ／ｃｍ３が好ましく、さらに好ましくは０．２０〜０．３０ｇ／ｃｍ３である。０．１５ｇ／ｃｍ３未満では、空隙が多くなり、インクが滲んだりするため好ましくない。一方、０．３５ｇ／ｃｍ３を超えると、インク通過阻害となるため好ましくない。０．１５ｇ／ｃｍ３未満では、空隙が多くなり、液通過が多くなりろ過性能を満足できなくなるため好ましくない。一方、０．３５ｇ／ｃｍ３を超えると、液通過性阻害となるため好ましくない。
本発明の薄葉紙の密度を調整するには、使用する原料の比率及び熱処理条件、カレンダー条件を最適化する事で可能である。
【００３０】
また、本発明の薄葉紙の通気度は、１〜１０ｃｃ／ｃｍ２／ｓｅｃであることが好ましい。さらに好ましくは、２〜８ｃｃ／ｃｍ２／ｓｅｃである。１ｃｃ／ｃｍ２／ｓｅｃ未満では、異物除去などのろ過効率は高いものの寿命が短いため好ましくない。一方、１００ｃｃ／ｃｍ２／ｓｅｃでは寿命は長いものの、上記の効率が低くなるため好ましくない。
通気度を上記範囲内にするには、熱処理条件（抄紙後のドライヤーやカレンダー）の最適化を行うことで調整可能である。
【００３１】
さらに、本発明の薄葉紙のタフネス（列断長×伸度）は、５〜１００であることが好ましい。さらに好ましくは、１０〜８０である。５未満では、強度あるいは伸度が低過ぎるため、使用時／加工時に破けなどが発生し易いため好ましくない。一方、１００を超えると、使用時／加工時に多くの伸びが発生し易くなり、隙間を生じたりして実使用上問題があるため好ましくない。
なお、薄葉紙のタフネスを上記範囲内にするには、構成する原料の選定や加工条件（熱処理条件）により調整が可能である。
【００３２】
本発明の薄葉紙を製造する装置としては、通常の長網抄紙機、短網抄紙機、丸網抄紙機、あるいはこれらを複数台組み合わせて多層抄きなどにしても何ら問題ない。
本発明の薄葉紙について、熱処理工程としては、抄紙工程後、ヤンキードライヤー、あるいはエアースルードライヤーのどちらでも可能である。また、金属／金属ローラー、金属／ペーパーローラー、金属／弾性ローラーなどのカレンダー／エンボスを施しても良い。
バインダー繊維の形態としては、上記のように、未延伸タイプ、芯鞘複合タイプを用いることができるが、未延伸タイプのバインダー繊維を用いる場合、抄紙後のドライヤーの後、熱圧着工程が必要であるため、カレンダー／エンボス処理が必要となる。所定の通気度、不織布タフネスを達成するためには、熱カレンダーにより処理があった方が好ましく、未延伸タイプのバインダー繊維を用いることがより好ましい。
ここで、熱カレンダー処理は、通常、温度が１５０〜２３０、好ましくは１８０〜２００℃で、圧力は８０〜２４０ｋｇ／ｃｍ、好ましくは１２０〜１８０ｋｇ／ｃｍである。
【実施例】
【００３３】
以下、本発明をさらに下記実施例により具体的に説明するが、本発明の範囲はこれら実施例により何等限定を受けるものではない。なお、実施例中に記載した物性は以下の方法により測定した。
（１）引張り強度（裂断長）、伸度：
ＪＩＳ  Ｐ８１１３（紙および板紙の引張強さ試験方法）に基づいて実施した。
（２）通気度：
ＪＩＳ  Ｌ１０９６（一般織物試験方法）に基づき実施した。
（３）不織布タフネス：
（１）の測定方法により得られた裂断長（ｋｍ）と伸度（％）を用いて以下より算出した。
不織布タフネス＝（タテヨコ平均裂断長（ｋｍ））×（タテヨコ平均伸度（％））
【００３４】
（４）印刷解像度：
薄葉紙に酢酸ビニル系樹脂を０．５ｇ／ｍ２塗布、熱可塑性樹脂フィルムと重ね合わせて、熱圧着し感熱孔版原紙を得る。これを、感熱孔版印刷機にセットし、黒ベタ印刷を行い、２０枚目の解像度により目視判定した。
（白抜け）
○：ほとんど白抜けが見られないもの
△：若干、白抜けが見られるもの
×：白抜けが目立つもの
（濃度斑）
○：ほとんど濃度斑がみられないもの
△：若干濃度斑が見られるもの
×：濃度斑が目立つもの
（耐久性）
さらに印刷を続け、２,０００枚目の解像度（濃度）により判定した。
○：ほとんど濃度斑がみられないもの
△：若干濃度斑がみられるもの
×：濃度斑が目立つもの
【００３５】
実施例１
ポリトリメチレンテレフタレート短繊維（繊度１．７ｄｔｅｘ、繊維長５ｍｍ、捲縮ナシ）、未延伸ポリトリメチレンテレフタレート短繊維（繊度１．２ｄｔｅｘ、繊維長５ｍｍ、捲縮ナシ）を７５／２５の重量比率で混合攪拌し、ＴＡＰＰＩ（熊谷理機工業製角型シートマシン、以下同じ）により７５ｇ／ｍ２を抄紙した後、ヤンキードライヤー乾燥（１２０℃×２分）、カレンダー加工（１６０℃×１２０ｋｇ／ｃｍ、金属／金属）を施してシートを得た。得られた物性を表１に示す。
【００３６】
実施例２
ポリトリメチレンテレフタレート短繊維（繊度０．６ｄｔｅｘ、繊維長５ｍｍ、捲縮ナシ）、未延伸ポリトリメチレンテレフタレート短繊維（繊度１．２ｄｔｅｘ、繊維長５ｍｍ、捲縮ナシ）を７５／２５の重量比率で混合攪拌し、ＴＡＰＰＩにより７５ｇ／ｍ２を抄紙した後、ヤンキードライヤー乾燥（１２０℃×２分）、カレンダー加工（１６０℃×１２０ｋｇ／ｃｍ、金属／金属）を施してシートを得た。得られた物性を表１に示す。
【００３７】
実施例３
ポリトリメチレンテレフタレート短繊維（繊度０．６ｄｔｅｘ、繊維長５ｍｍ、捲縮ナシ）、未延伸ポリトリメチレンテレフタレート短繊維（繊度１．２ｄｔｅｘ、繊維長５ｍｍ、捲縮ナシ）を５０／５０の重量比率で混合攪拌し、ＴＡＰＰＩにより７５ｇ／ｍ２を抄紙した後、ヤンキードライヤー乾燥（１２０℃×２分）、カレンダー加工（１６０℃×１２０ｋｇ／ｃｍ、金属／金属）を施してシートを得た。得られた物性を表１に示す。
【００３８】
実施例４
ポリトリメチレンテレフタレート短繊維（繊度０．６ｄｔｅｘ、繊維長５ｍｍ、捲縮ナシ）、ポリエチレンテレフタレート短繊維（繊度０．６ｄｔｅｘ、繊維長５ｍｍ、捲縮ナシ）、未延伸ポリトリメチレンテレフタレート短繊維（繊度１．２ｄｔｅｘ、繊維長５ｍｍ、捲縮ナシ）を５０／２５／２５の重量比率で混合攪拌し、ＴＡＰＰＩにより７５ｇ／ｍ２を抄紙した後、ヤンキードライヤー乾燥（１２０℃×２分）、カレンダー加工（１６０℃×１２０ｋｇ／ｃｍ、金属／金属）を施してシートを得た。得られた物性を表１に示す。
【００３９】
比較例１
ポリエチレンテレフタレート短繊維（繊度１．７ｄｔｅｘ、繊維長５ｍｍ、捲縮ナシ）、未延伸ポリエチレンテレフタレート短繊維（繊度１．２ｄｔｅｘ、繊維長５ｍｍ、捲縮ナシ）を７５／２５の重量比率で混合攪拌し、ＴＡＰＰＩにより７５ｇ／ｍ２を抄紙した後、ヤンキードライヤー乾燥（１２０℃×２分）、カレンダー加工（１６０℃×１２０ｋｇ／ｃｍ、金属／金属）を施してシートを得た。得られた物性を表１に示す。
【００４０】
比較例２
ポリトリメチレンテレフタレート短繊維（繊度１．７ｄｔｅｘ、繊維長５ｍｍ、捲縮ナシ）、未延伸ポリトリメチレンテレフタレート短繊維（繊度１．２ｄｔｅｘ、繊維長５ｍｍ、捲縮ナシ）を７５／２５の重量比率で混合攪拌し、ＴＡＰＰＩにより４０ｇ／ｍ２を抄紙した後、ヤンキードライヤー乾燥（１２０℃×２分）、カレンダー加工（１６０℃×１２０ｋｇ／ｃｍ、金属／金属）を施してシートを得た。得られた物性を表１に示す。
【００４１】
比較例３
ポリトリメチレンテレフタレート短繊維（繊度１．７ｄｔｅｘ、繊維長５ｍｍ、捲縮ナシ）、未延伸ポリトリメチレンテレフタレート短繊維（繊度１．２ｄｔｅｘ、繊維長５ｍｍ、捲縮ナシ）を７５／２５の重量比率で混合攪拌し、ＴＡＰＰＩにより１２０ｇ／ｍ２を抄紙した後、ヤンキードライヤー乾燥（１２０℃×２分）、カレンダー加工（１６０℃×１２０ｋｇ／ｃｍ、金属／金属）を施してシートを得た。得られた物性を表１に示す。
【００４２】
比較例４
ポリトリメチレンテレフタレート短繊維（繊度１．７ｄｔｅｘ、繊維長５ｍｍ、捲縮ナシ）、未延伸ポリトリメチレンテレフタレート短繊維（繊度１．２ｄｔｅｘ、繊維長５ｍｍ、捲縮ナシ）を８５／１５の重量比率で混合攪拌し、ＴＡＰＰＩにより７５ｇ／ｍ２を抄紙した後、ヤンキードライヤー乾燥（１２０℃×２分）、カレンダー加工（１６０℃×１２０ｋｇ／ｃｍ、金属／金属）を施してシートを得た。得られた物性を表１に示す。
【００４３】
【表１】
2006241631.tif 000002
【００４４】
実施例５
ポリトリメチレンテレフタレート短繊維（繊度０．３ｄｔｅｘ、繊維長３ｍｍ、捲縮ナシ）、未延伸ポリトリメチレンテレフタレート短繊維（繊度０．５ｄｔｅｘ、繊維長５ｍｍ、捲縮ナシ）を５０／５０の重量比率で混合攪拌し、ＴＡＰＰＩにより１０ｇ／ｍ２を抄紙した後、ヤンキードライヤー乾燥（１２０℃×２分）、カレンダー加工（１６０℃×２０ｋｇ／ｃｍ、金属／ペーパーローラー）を施してシートを得た。得られた物性を表２に示す。
【００４５】
実施例６
ポリトリメチレンテレフタレート短繊維（繊度０．３ｄｔｅｘ、繊維長３ｍｍ、捲縮ナシ）、未延伸ポリトリメチレンテレフタレート短繊維（繊度０．５ｄｔｅｘ、繊維長５ｍｍ、捲縮ナシ）を７０／３０の重量比率で混合攪拌し、ＴＡＰＰＩにより１０ｇ／ｍ２を抄紙した後、ヤンキードライヤー乾燥（１２０℃×２分）、カレンダー加工（１６０℃×２０ｋｇ／ｃｍ、金属／ペーパーローラー）を施してシートを得た。得られた物性を表２に示す。
【００４６】
実施例７
ポリトリメチレンテレフタレート短繊維（繊度０．３ｄｔｅｘ、繊維長３ｍｍ、捲縮ナシ）、未延伸ポリトリメチレンテレフタレート短繊維（繊度０．５ｄｔｅｘ、繊維長５ｍｍ、捲縮ナシ）を３０／７０の重量比率で混合攪拌し、ＴＡＰＰＩにより１０ｇ／ｍ２を抄紙した後、ヤンキードライヤー乾燥（１２０℃×２分）、カレンダー加工（１６０℃×２０ｋｇ／ｃｍ、金属／ペーパーローラー）を施してシートを得た。得られた物性を表２に示す。
【００４７】
実施例８
ポリトリメチレンテレフタレート短繊維（繊度０．３ｄｔｅｘ、繊維長３ｍｍ、捲縮ナシ）、芯鞘複合型バインダー短繊維（繊度１．１ｄｔｅｘ、繊維長５ｍｍ、捲縮ナシ、芯／鞘＝５０／５０、芯：ポリトリメチレンテレフタレート、鞘：共重合ポリエステル）を５０／５０の重量比率で混合攪拌し、ＴＡＰＰＩにより１０ｇ／ｍ２を抄紙した後、ヤンキードライヤー乾燥（１２０℃×２分）を施してシートを得た。得られた物性を表２に示す。
【００４８】
実施例９
ポリトリメチレンテレフタレート短繊維（繊度０．３ｄｔｅｘ、繊維長３ｍｍ、捲縮ナシ）、芯鞘複合型バインダー短繊維（繊度１．１ｄｔｅｘ、繊維長５ｍｍ、捲縮ナシ、芯／鞘＝５０／５０、芯：ポリトリメチレンテレフタレート、鞘：共重合ポリエステル）、マニラ麻からなるパルプを５０／４０／１０の重量比率で混合攪拌し、ＴＡＰＰＩにより１０ｇ／ｍ２を抄紙した後、ヤンキードライヤー乾燥（１２０℃×２分）を施してシートを得た。得られた物性を表２に示す。
【００４９】
比較例５
ポリトリメチレンテレフタレート短繊維（繊度０．３ｄｔｅｘ、繊維長３ｍｍ、捲縮ナシ）、未延伸ポリトリメチレンテレフタレート短繊維（繊度０．５ｄｔｅｘ、繊維長５ｍｍ、捲縮ナシ）を８５／１５の重量比率で混合攪拌し、ＴＡＰＰＩにより１０ｇ／ｍ２を抄紙した後、ヤンキードライヤー乾燥（１２０℃×２分）、カレンダー加工（１６０℃×２０ｋｇ／ｃｍ、金属／ペーパーローラー）を施してシートを得た。得られた物性を表２に示す。
【００５０】
比較例６
ポリエチレンテレフタレート短繊維（繊度０．３ｄｔｅｘ、繊維長３ｍｍ、捲縮ナシ）、未延伸ポリトリメチレンテレフタレート短繊維（繊度０．５ｄｔｅｘ、繊維長５ｍｍ、捲縮ナシ）を７０／３０の重量比率で混合攪拌し、ＴＡＰＰＩにより１０ｇ／ｍ２を抄紙した後、ヤンキードライヤー乾燥（１２０℃×２分）、カレンダー加工（１６０℃×２０ｋｇ／ｃｍ、金属／ペーパーローラー）を施してシートを得た。得られた物性を表２に示す。
【００５１】
比較例７
ポリトリメチレンテレフタレート短繊維（繊度０．３ｄｔｅｘ、繊維長３ｍｍ、捲縮ナシ）、芯鞘複合型バインダー短繊維（繊度１．１ｄｔｅｘ、繊維長５ｍｍ、捲縮ナシ、芯／鞘＝５０／５０、芯：ポリトリメチレンテレフタレート、鞘：共重合ポリエステル）、マニラ麻からなるパルプを２０／２０／６０の重量比率で混合攪拌し、ＴＡＰＰＩにより１０ｇ／ｍ２を抄紙した後、ヤンキードライヤー乾燥（１２０℃×２分）を施してシートを得た。得られた物性を表２に示す。
【００５２】
比較例８
ポリトリメチレンテレフタレート短繊維（繊度４．４ｄｔｅｘ、繊維長５ｍｍ、捲縮ナシ）、未延伸ポリトリメチレンテレフタレート短繊維（繊度０．５ｄｔｅｘ、繊維長５ｍｍ、捲縮ナシ）を５０／５０の重量比率で混合攪拌し、ＴＡＰＰＩにより１０ｇ／ｍ２を抄紙した後、ヤンキードライヤー乾燥（１２０℃×２分）、カレンダー加工（１６０℃×２０ｋｇ／ｃｍ、金属／ペーパーローラー）を施してシートを得た。得られた物性を表２に示す。
【００５３】
【表２】
2006241631.tif 000003
【産業上の利用可能性】
【００５４】
本発明の薄葉紙は、微細な孔が多数存在するので、限外濾過、逆浸透などの精密濾過に適応することが可能な半透膜支持体用として、また、ソフトな風合いを有すると共に、均一な地合いを有し、インク通過性が一定であり、良好な解像度を長時間得ることができるので、感熱孔版印刷原紙用の薄葉紙として有用である。